(57)【要約】      （修正有）【課題】洗浄プロセスに関連するダメージを負うことなく、高い製造収率で良好なデバイス性能のエレクトロクロミックデバイスを製造可能な洗浄方法を提供する。【解決手段】エレクトロクロミックデバイスを構成する下部導電体、ＥＣ層、ＩＣ層、ＣＥ層、等の各フィルム層の形成及びパターニングの後、表面に付着した粒子状物を除去する際、非水性ジェット洗浄により表面に付着した粒子状物を除去する。【選択図】図２
2019053306.tif 000002
【特許請求の範囲】
【請求項１】
基板の表面を作製する方法であって、作製されている表面を非水性液体に曝すことを含
み、表面が、０．１ミクロン〜１０００ミクロンの範囲のサイズを有する粒子状材料を含
む、方法。
【請求項２】
基板の層をパターン化することをさらに含み、粒子状材料が、パターン化の際に発生し
、表面を曝すことが、層をパターン化した後で実施される、請求項１に記載の方法。
【請求項３】
非水性液体が、フルオロカーボン、ヒドロフルオロカーボン、または非水性界面活性剤
を含む、請求項１または２に記載の方法。
【請求項４】
非水性液体が、１〜１２個の炭素原子を有するパーフルオロアルキル基を有するフルオ
ロカーボンを含む、請求項３に記載の方法。
【請求項５】
非水性液体が、活性含量に基づいて重量基準で１ｐｐｍ〜５０，０００ｐｐｍの範囲の
フッ化物濃度を有する、請求項３に記載の方法。
【請求項６】
表面が、シリケートガラス、非シリケートガラス、結晶、アモルファス半導体、ポリマ
ー、コポリマー、液晶ポリマー、無機材料のフィルム、有機材料のフィルム、または有機
材料と無機材料との複合体を含む、請求項１〜５のいずれか１項に記載の方法。
【請求項７】
表面が、エレクトロクロミックデバイス、電池、光起電デバイス、サーモクロミックデ
バイス、液晶ディスプレイデバイス、有機発光ダイオードデバイス、または天頂双安定デ
バイスの導電層である、請求項１〜６のいずれか１項に記載の方法。
【請求項８】
表面が、エレクトロクロミックデバイス、電池、光起電デバイス、サーモクロミックデ
バイス、液晶ディスプレイデバイス、有機発光ダイオードデバイス、または天頂双安定デ
バイスの非導電層である、請求項１〜６のいずれか１項に記載の方法。
【請求項９】
非水性液体が、作用する表面から粒子を取り除くのに十分な速度のストリームまたはジ
ェットの形態で表面に送達される、請求項１〜８のいずれか１項に記載の方法。
【請求項１０】
表面が、エレクトロクロミックデバイスの導電層である、請求項１〜７および９のいず
れか１項に記載の方法。
【請求項１１】
非水性液体が、１０％未満の水、５％未満の水、１％未満の水、０．１％未満の水、ま
たは０．０１％未満の水を含む、請求項１〜１０のいずれか１項に記載の方法。
【請求項１２】
非水性液体が、０．０デバイ〜１．１デバイの範囲の極性を有する、請求項１〜１１の
いずれか１項に記載の方法。
【請求項１３】
非水性液体が、１．４デバイ〜５．０デバイの範囲の極性を有する、請求項１〜１１の
いずれか１項に記載の方法。
【請求項１４】
粒子状材料が、１ミクロン〜５００ミクロン、または２ミクロン〜２５０ミクロンの範
囲のサイズを有する、請求項１〜１３のいずれか１項に記載の方法。
【請求項１５】
エネルギーが印加され、該エネルギーが、液体の超音波撹拌、バブルジェット（登録商
標）撹拌、液体の熱的加熱、またはこれらの任意の組み合わせである、請求項１〜１４の
いずれか１項に記載の方法。
【発明の詳細な説明】
【背景技術】
【０００１】
構造体、例えば、建造物、船舶、航空機、電車、バスまたは車に恒久的に取り付けられ
る大面積の電子エネルギー制御、ディスプレイまたは照明製品は、電子的および光学的に
活性な媒体が近接電極間に含まれている電子または電気光学デバイス（まとめて「電子エ
ネルギー制御デバイス」）、例えば、エレクトロクロミック、有機発光ダイオード、エレ
クトロルミネッセンス、電気反射、液晶、および他のモノシリックディスプレイまたは照
明デバイスを含み得る。かかる電子エネルギー制御デバイスによって作り出される照明ま
たはディスプレイの外観は、電極間の電位を局所的に変更する活性または不活性媒体にお
ける欠陥の存在により負の影響を受ける場合がある。
【０００２】
電子エネルギー制御デバイスはまた、小面積、例えば、ディスプレイ、照明器、視覚シ
ステム、センサ、および同様のデバイスにわたる光透過率を変更するのに用いられること
もある。欠陥の望ましくない影響は、デバイスのサイズが欠陥によって影響される面積と
同等またはさらにはより小さくなるとき、さらに大きくなる。
【０００３】
例えば、エレクトロクロミックデバイスは、該デバイスを例えば多かれ少なかれ透明も
しくは反射性にするように、または該デバイスが所望の着色を有するように、電位の印加
に応じて光学特性を変化させることが知られているエレクトロクロミック材料を含む。
【０００４】
エレクトロクロミックデバイスの製造は、基板、例えば、ガラス上に、導電性のエレク
トロクロミック材料からなる複数の層を含むエレクトロクロミック（ＥＣ）フィルムスタ
ックを形成することを典型的には含む。例えば、参照によって本明細書に組み込まれる米
国特許第５，３２１，５４４号、同第６，８５６，４４４号、同第７，３７２，６１０号
および同第７，５９３，１５４号を参照されたい。製造プロセスの間、欠陥がＥＣフィル
ムの層のうち１つ以上に形成される場合があり得、これにより、エレクトロクロミックデ
バイスは、該デバイスが電位の印加によって操作されるとき、欠陥の箇所においてまたは
その付近において所望されるものとは異なる光学挙動を有するまたは所望の光学挙動を欠
失することとなる可能性がある。欠陥は、例えば異物によって引き起こされる、ＥＣフィ
ルムスタックの導電層間の電気的短絡、または、ＥＣフィルムスタックの層のうち１つ以
上における材料の不均一性もしくは擦傷であり得、これにより、ＥＣデバイスが、操作さ
れるとき、欠陥の箇所において、所望される光学特性とは異なる光学特性を有することと
なり、また、欠陥に隣接する箇所においてかかる異なる光学特性を呈することとなる。そ
のため、欠陥によって、ＥＣデバイスが操作されるとき望ましくない審美的外観を有する
こととなり得る。
【０００５】
欠陥を修復するための種々の技術が知られており、電子エネルギー制御デバイス、例え
ば、エレクトロクロミックデバイスにおいて製造の際に実施され得るが、いくつかの欠陥
は、最終の製造された電子エネルギー制御デバイス製品に依然として残存し得る。例えば
、最終の製造されたエレクトロクロミックデバイス製品に含まれるエレクトロクロミック
デバイス、例えば、断熱ガラスユニット（ＩＧＵ）は、エレクトロクロミックデバイスが
通電状態と非通電状態との間を推移するときのみ可視である欠陥と、可視または近赤外光
において可視でない欠陥とを含む場合がある。多くの場合、かかる欠陥は、例えば、高層
ビルにおける外側の窓としてエレクトロクロミックデバイス製品を設置した後にのみ気付
かれ、または出現する。欠陥が生じた後に修復しようとするよりも欠陥の原因を排除する
ことが常により望ましい。
【０００６】
欠陥の総数を低減すること、または、可能な場合には、全ての可視もしくは非可視欠陥
を完全に排除することが望ましい。ＥＣデバイス、または関連デバイスの製造の際に、粒
子状材料または他の汚染物質が混入される場合がある。例えば、エレクトロクロミックデ
バイスにおいてフィルムスタックを堆積するための真空プロセスは、下部導電体を適当な
電気回路内にパターン化する目的で、上部導電体および下部導電体の堆積の間のある点に
おいて中断される場合がある。（適切な電気接続がなされて電圧が印加され得るように）
下部導電体をパターン化した後、残りのフィルムスタックの堆積によってＥＣデバイス加
工を継続させる。粒子は、除去、パターン化、および２つの堆積工程間の他の工程によっ
て発生し得、上記に記述しているようなオペレータに可視となり得る欠陥を含めて、完成
されたＥＣデバイスにおいて可視欠陥を有する可能性がある。
【０００７】
粒子状汚染物質を除去するための従来的な水適用は、いくつかの場合において、ウォー
タースポット、染み、または水流パターンを残す場合がある。基板は、水処理または洗浄
に曝される基板または表面の性質に応じて、漂白し、変色し、または電気的効率が低くな
る場合がある。最悪のシナリオでは、水が、ＥＣデバイスの着色の均一性の差異をもたら
すことになる。かかる水誘発欠陥は、エレクトロクロミックデバイスの動的スイッチング
の際にのみ現れて、検出を困難にし、なおさらにはデバイスのユーザにとって魅力のない
ものにする場合がある。ＥＣデバイスまたは他の同様のデバイス（ＥＣデバイス、フォト
クロミックデバイス、サーモクロミックデバイス、液晶ディスプレイ、有機発光ダイオー
ド、電池、または他の別々のもしくは独立した用途での個々の薄膜材料）に存在するいず
れの材料表面またはフィルムスタックも劣化させることなく、製造プロセスの際に発生す
る粒子状材料または他の汚染物質を除去することが依然として必要とされている。
【発明の概要】
【課題を解決するための手段】
【０００８】
方法は、基板と連通して堆積されるフィルムまたはコーティング材料の受容のための基
板を作製することを含むことができる。
【０００９】
実施形態において、方法は、基板と連通して堆積されるフィルムまたはコーティング材
料の受容のための基板を作製することを含むことができ、基板は、粒子状物質によって少
なくとも部分的に汚染されている。
【００１０】
さらなる実施形態において、基板の表面を作製する方法は、非水性液体のストリームを
方向付けるまたは他の場合には基板を非水性液体に曝すことにおいて、該表面が粒子状材
料を含んでいることと；非水性液体の少なくとも一部および粒子状材料の少なくとも約８
０％を表面から除去することとを含むことができる。特定の実施形態において、粒子状材
料の少なくとも約９０％が表面から除去される。
【００１１】
別の実施形態において、エレクトロクロミックデバイスを作製する方法は：第１導電層
を基板に堆積させることと；第１導電層をパターン化することと；パターニングから取り
出した粒子状材料を第１導電層の表面から除去することにおいて、該材料を、非水性流体
のストリームを表面に向かって方向付けることによって除去することと；エレクトロクロ
ミック層または対電極層のうちの一方を第１導電層に堆積して、第１堆積電極を付与する
ことと；イオン伝導体層を第１堆積電極に堆積することと；エレクトロクロミック層また
は対電極層のうちの他方をイオン伝導体層に堆積して、第２堆積電極を付与することと；
第２導電層を第２堆積電極に堆積させることとを含むことができる。
【００１２】
特定の実施形態において、非水性液体は、約１０％以下の水を含む。別の特定の実施形
態において、非水性液体は、約５％以下の水を含む。さらなる特定の実施形態において、
非水性液体は、約１％以下の水を含む。他の実施形態において、非水性液体は、約０．１
％以下の水を含む。さらに別の実施形態において、非水性液体は、約０．０１％以下の水
を含む。
【００１３】
別の実施形態において、非水性液体は、非極性である。さらなる実施形態において、非
水性液体は、極性である。実施形態において、非水性液体は、特定の範囲の極性モーメン
ト値を有することができる。例えば、極性溶媒は、約１．４デバイ〜約５．０デバイの分
子双極子モーメントを有していてよく、水が約１．８５デバイである。非極性溶媒は、約
０．０デバイ〜約１．１デバイの分子双極子モーメントを有していてよい。非常に強い非
極性の溶媒、例えば、ペンタンおよびヘキサンは、０．０デバイに非常に近いモーメント
を有する。半極性溶媒は、これらの極限間の全ての双極子強度値で生じ、ある一定の場合
において、特定の値が望ましい場合がある。全ての液体がこの勾配におおよそ適合する。
実施形態において、非水性液体は、フルオロカーボン、ヒドロフルオロカーボン、または
界面活性剤を含む。別の実施形態において、粒子状材料は、１０００ミクロン（ｍｍ）以
下、約５００ミクロン以下、または約２５０ミクロン以下のサイズを有し、別の実施形態
において、粒子状物質は、少なくとも１ミクロンのサイズを有する。特定の実施形態にお
いて、粒子状材料は、１ミクロン〜約１０００ミクロンの範囲のサイズを有する。さらな
る実施形態において、粒子状材料は、約１ミクロン〜約５００μｍの範囲のサイズを有す
る。なお別の実施形態において、粒子状材料は、約１ミクロン〜約２５０μｍの範囲のサ
イズを有する。
【００１４】
実施形態において、粒子状材料の除去を助けるために、エネルギーが非水性液体に印加
される。
【００１５】
別の実施形態において、エレクトロクロミックデバイスは、１ｍ２あたり約１未満の欠
陥を有する。なお別の実施形態において、基板は、積層体である。さらなる実施形態にお
いて、エレクトロクロミックデバイスは、断熱ガラスユニットの部分である。さらに別の
実施形態において、断熱ガラスユニットは、光起電デバイスをさらに含む。なお別の実施
形態において、エレクトロクロミックデバイスは、熱処理されている。別の実施形態にお
いて、リチウムが、第１もしくは第２電極またはイオン伝導体層のうち少なくとも１つに
挿入されている。
【００１６】
別の態様において、基板の表面を作製する方法は、非水性液体のストリームを方向付け
るまたは作製されている表面を非水性液体に曝すことにおいて、該表面が約１ミクロンか
ら約１ｍｍの範囲のサイズを有する粒子状材料を含んでいることと；非水性液体の少なく
とも約９８％および特定の材料の少なくとも約９０％を表面から除去することとを含むこ
とができる。
【００１７】
別の実施形態において、表面は、シリケートガラス；非シリケートガラス；結晶、例え
ば、ケイ素、ゲルマニウム、サファイア、ニオブ酸リチウム；アルカリ土類のチタン酸塩
；ポリマー、例えば、ホモポリマー、コポリマー、もしくは液晶ポリマー；無機材料のフ
ィルム；有機材料のフィルム；または有機材料と無機材料との複合体を含む。さらなる実
施形態において、表面は、エレクトロクロミックデバイス、電池、光起電デバイス、サー
モクロミックデバイス、液晶ディスプレイデバイス、有機発光ダイオードデバイス、また
は天頂双安定デバイスの導電層である。導電層は、金属、例えば、金、銀、銅、ニッケル
、もしくはアルミニウム；透明導電酸化物、例えば、インジウムスズ酸化物、アルミニウ
ムスズ酸化物、フッ素化酸化スズ；または炭素系材料、例えば、グラフェンシート、フラ
ーレンおよびグラファイトナノチューブコーティングを含むことができる。さらに別の実
施形態において、表面は、エレクトロクロミックデバイス、電池、光起電デバイス、サー
モクロミックデバイス、液晶ディスプレイデバイス、有機発光ダイオードデバイス、また
は天頂双安定デバイスの非導電層である。なお別の実施形態において、表面は、エレクト
ロクロミックデバイスの導電層である。別の実施形態において、表面は、エレクトロクロ
ミックまたは他のエネルギーデバイスも支持する基板の部分である。
【００１８】
実施形態において、導電面は、金属、例えば、金、銀、銅、アルミニウム、ニッケル、
チタン、ニオブ、スズ、インジウム；または金属合金、例えば、黄銅もしくはステンレス
鋼からなることができる。
【００１９】
別の実施形態において、導電面は、非金属性導電体、例えばインジウムスズ酸化物、ア
ルミニウムスズ酸化物、フッ素ドープ酸化スズ、および同様の材料からなることができる
。
【００２０】
なお別の実施形態において、導電面は、基板にコーティングもしくは接着される、また
は基板自体を形成するグラファイト、例えば、グラフェンシート、ナノチューブ、フラー
レン球体の形態からなることができる。
【００２１】
さらなる実施形態において、非水性液体は、約１０％未満を含む。特定の実施形態にお
いて、非水性液体は、約５％未満の水を含む。別の実施形態において、非水性液体は、約
１％未満の水を含む。さらに別の実施形態において、非水性液体は、約０．１％未満の水
を含む。なお別の実施形態において、非水性液体は、約０．０１％未満の水を含む。
【００２２】
実施形態において、非水性液体は、非極性である。別の実施形態において、非水性液体
は、極性である。さらなる実施形態において、非水性液体は、特定の範囲の極性モーメン
ト値を有する。約１．４デバイ超の分子双極子モーメントを有する液体が極性であるとさ
れる一方で、約１．１デバイ未満の分子双極子モーメントを有するものは非極性であると
される。半極性液体は、これらの値の間の分子双極子モーメントを有して存在する。さら
なる実施形態において、非水性液体は、フルオロカーボン、ヒドロフルオロカーボン、ま
たは界面活性剤を含む。なお別の実施形態において、粒子状材料は、約１ミクロン〜約１
ｍｍの範囲のサイズを有する。別の実施形態において、粒子状材料の除去を助けるために
、エネルギーが非水性液体に印加される。
【図面の簡単な説明】
【００２３】
【図１】図１は、具体的なウォッシャー概念を示す。
【図２】図２は、プロセスフローチャートを含む。
【発明を実施するための形態】
【００２４】
方法は、基板と連通して堆積されるフィルムまたはコーティング材料の受容のための基
板の表面を作製することを含むことができる。別の実施形態において、方法は、基板と連
通して堆積されるフィルムまたはコーティング材料の受容のための基板を作製することを
含むことができ、基板が、粒子状物質によって少なくとも部分的に汚染されている。実施
形態において、粒子状材料は、前のプロセス工程において基板の表面から除去される材料
（例えば、粒子状欠陥）を含む。別の実施形態において、２ミクロン超のサイズを有する
粒子状材料の少なくとも約９０％が、基板の表面から除去される。
【００２５】
方法は、基板またはフィルムスタックを含むデバイスの外観に影響することなく、基板
表面または堆積されたフィルムスタックの表面から粒子を除去することを含むことができ
る。実施形態において、デバイスは、エレクトロクロミックデバイス、ＬＣＤパネル、光
起電デバイス、サーモクロミックデバイス、電池、または操作において少なくとも１つの
薄膜を用いる任意の他の等価のデバイスである。特定の実施形態において、方法は、非水
性溶液によって粒子状欠陥を除去する、ただし、用いられる非水性溶液が、基板または基
板に堆積されたフィルムと実質的に相互作用しないことを条件とする。エレクトロクロミ
ックデバイスに関し、その製造デバイスは、基板、例えば、ガラス上に、導電性のエレク
トロクロミック材料からなる複数の層を含むエレクトロクロミック（ＥＣ）フィルムスタ
ックを形成することを含むことができる。例えば、全体が参照により本明細書に組み込ま
れる米国特許第５，３２１，５４４号、同第６，８５６，４４４号、同第７，３７２，６
１０号および同第７，５９３，１５４号を参照されたい。
【００２６】
概して、上記方法は、洗浄対象の表面を非水性流体に曝すことを含み、特に、あるエネ
ルギー源の添加により非水性流体が粒子を表面から取り除くことを可能にする。表面は、
ガラス、ポリマー、有機または無機薄膜（エレクトロクロミックデバイス、光起電デバイ
ス、サーモクロミックデバイス、液晶ディスプレイ（ＬＣＤ）などの種々の層を作り上げ
る任意のフィルムを含む）を含むものなどを含めた任意の基板を含んでいてよい。非水性
流体のストリームは、基板の表面に対して特定の入射角度で、かつ特定の物質の除去を最
も良好に生じさせる圧力、力、またはエネルギーで方向付けられてよい。いずれのストリ
ーム角度、または圧力、力、もしくはエネルギーが用いられてもよい、ただし、基板の表
面またはもしあれば存在するいずれの下層にもダメージを与えないことを条件とする。別
のエネルギー形態、例えば、超音波振動、バブルジェット（登録商標）衝撃、レーザー誘
起の熱衝撃、蒸気凝縮、およびブラシの運動が液体に導入されて、粒子状物を取り除いて
もよい。
【００２７】
いくつかの実施形態において、粒子状物質は、下地基板の材料と同じ材料からできてい
る。いずれの特定の理論にも拘束されることを望まないが、残存するいずれの粒子状物質
もが、いずれの完成されたデバイス（例えば、エレクトロクロミックデバイス）において
も可視欠陥を作り出す可能性があり、または、デバイス（例えば、電池もしくはスマート
ウインドウ）において短絡を作り出す可能性があるとされている。
【００２８】
実施形態において、除去対象の粒子は、１０００ミクロン（ｍｍ）以下、約５００ミク
ロン以下、または約２５０ミクロン以下のサイズを有し、別の実施形態において、該サイ
ズは、少なくとも０．１ミクロンまたは少なくとも１ミクロンである。特定の実施形態に
おいて、粒子状材料は、０．１ミクロン〜約１０００ミクロンの範囲のサイズを有する。
さらなる実施形態において、粒子状材料は、約１ミクロン〜約５００μｍの範囲のサイズ
を有する。なお別の実施形態において、粒子状材料は、約１ミクロン〜約２５０μｍの範
囲のサイズを有する。特定の実施形態において、約２ミクロン〜約２００ミクロンの範囲
のサイズを有する粒子の約７０％〜約９５％が除去され得る。
【００２９】
例として、実施形態において、導電層がガラス基板に堆積され、導電層内に形状をパタ
ーン化するプロセスにおいて材料が導電層から除去される。パターン化プロセスによって
取り出される材料（含まれている該材料自体は、大部分が、導電性酸化物層自体を構成す
る材料である）は、導電層の表面に残る可能性があり、除去されることが望ましい。
【００３０】
特定の実施形態において、非水性流体ストリームは、バブルジェット（登録商標）を通
して、作製される表面に向けて方向付けられる。バブルジェット（登録商標）は、特有の
ノズルからの高エネルギーの液体ジェットを用いることにより、粒子がフラッシングされ
て除去または収集され得るような方式で粒子を表面から強制的に離れさせる。バブルジェ
ット（登録商標）は、このことを、作製されている表面、または作製されている表面の下
方のいずれの下層もしくはフィルムスティックにもダメージを与えない方式で行う。
【００３１】
さらなる実施形態において、非水性流体が表面に適用され、次いで、ブラシまたは気流
が用いられて粒子状物質をフラッシングおよび除去または解放する。非水性流体はまた、
適用されて超音波振動子からエネルギー供給されて、粒子状物質への力学的エネルギーの
伝達、および、最終的には、作製される基板または表面からの材料のフラッシングまたは
解放をもたらし得る。
【００３２】
当業者は、力学的エネルギーを非水性流体と併せて適用し、適用した力学的または運動
エネルギーを粒子状物質に伝達することによって、作製される基板または表面からの材料
のフラッシングまたは解放をもたらし得る、他の手段を予測することができる。
【００３３】
低い表面エネルギーを有する流体、例えば、３Ｍ  Ｎｏｖｅｃ７３００（商標）−銘柄
の流体が有利に用いられる、なぜなら、この特性が、表面から除去された粒子を懸濁液に
保持するのを助けるからである。同じ目的で、より高い表面エネルギーの非相互作用の非
水性流体に添加される適当な界面活性剤が有利に用いられ得る。
【００３４】
非水性流体は、作製されている基板もしくは表面、または作製されている表面と連通す
るいずれの層とも相互作用しないいずれの流体であってもよい。実施形態において、非水
性液体は、非極性有機液体である。別の実施形態において、非水性液体は、極性有機液体
である。他の実施形態において、非水性液体は、特定の範囲の極性モーメントを有する有
機液体である。さらに別の実施形態において、非水性液体は、極性のプロトン性溶媒であ
る。なお別の実施形態において、非水性液体は、極性の非プロトン性溶媒である。
【００３５】
非水性流体は、少量の水を含んでいてよい。非水性液体は、約１０％未満を含むことが
できる。特定の実施形態において、非水性液体は、約５％未満の水を含む。別の実施形態
において、非水性液体は、約１％未満の水を含む。含水率が１％未満の水は、製造されて
いるデバイスに大幅に影響する傾向を低減するのに特に有利であり得る。さらに別の実施
形態において、非水性液体は、約０．１％未満の水を含む。特定の例において、非水性溶
液は、非水性有機液体と水との混合物であり、該溶液は、最大で．０１％の水を含有して
いてよい、ただし、非水性有機液体および水が混和性であることを条件とする。非水性液
体が水を含有するとき、該水は、脱イオン水または蒸留水であることが好ましい。
【００３６】
非水性液体は、不燃性であり得る。別の実施形態において、非水性液体は、比較的非毒
性であり得る。さらなる実施形態において、非水性液体は、（例えば、粒子状物質が液体
および後の処理において再利用される液体から除去され得るとき）リサイクル可能であり
得る。なお別の実施形態において、非水性液体は、高い引火点を有する油、例えば、リチ
ウムを保存するのに一般的に用いられるものである。
【００３７】
特定の実施形態において、非水性液体は、ペンタン、ヘキサン、シクロヘキサン、ベン
ゼン、トルエン、クロロホルムもしくはジエチルエーテル、またはこれらの任意の混合物
である。別の特定の実施形態において、非水性液体は、ジクロロメタン、テトラヒドロフ
ラン、酢酸エチル、またはこれらの任意の混合物である。なお別の実施形態において、非
水性液体は、水が添加されたまたは添加されていない、ｔ−ブタノール、ｎ−プロパノー
ル、エタノール、メタノール、テルピネオール、酢酸、またはこれらの任意の混合物であ
る。
【００３８】
非水性液体は、粒子状物質の材料を基準にして選択されてよく、その結果、化学的また
は物理的相互作用が粒子状物質と液体との間に存在して、作製されている表面からの粒子
状物質の除去を助けることができるようになる。例えば、ファンデルワールス力または水
素結合が液体と粒子状物質との間に一時的に存在して、作製されている表面からの物質の
フラッシングまたは解放を補助することができる（また、いくつかの例において、表面ま
たは液体ストリームに供給される力学的エネルギーの低下を可能にする）。当業者は、基
板または表面から材料を最も良好にフラッシングまたは解放し、かつ、表面または表面と
連通する層へのダメージを防止するために供給される適切な液体および力学的エネルギー
を選択することができる。
【００３９】
実施形態において、非水性液体は、ハロゲン化液体である。特定の実施形態において、
ハロゲンは、フッ素である。別の実施形態において、非水性液体は、ヒドロフルオロカー
ボン液体である。さらなる実施形態において、非水性液体は、フルオロカーボンを含む。
特定の実施形態において、非水性液体は、ポリマー性のフッ素化溶媒である。なおさらな
る実施形態において、非水性液体は、界面活性剤を含む。なお別の実施形態において、非
水性液体は、異なる界面活性剤が添加された非相互作用流体を含む。
【００４０】
非水性液体は、以下の特性の少なくとも１つを有していてよい：（１）作製されている
表面と最小限でのみ相互作用する；（２）最小限の染みまたは堆積物を残す；（３）容易
に除去可能である；（４）比較的非毒性であるか、または非発がん性である；（５）環境
との相互作用（例えば、オゾン層破壊、温室効果）が少ない；（６）不燃性であるか、ま
たは可燃性が低い；（７）比較的非腐食性である；（８）コスト効果が高い；（９）上流
または下流プロセスとの相互作用がほとんどない（例えば、共通のウォッシャー構成材料
）。
【００４１】
好適なヒドロフルオロカーボン液体の群は、商品名Ｎｏｖｅｃ（商標）で３Ｍから入手
可能である。３Ｍ  Ｎｏｖｅｃ（商標）−銘柄の液体の４つの例として、７３００、７２
００、７１００、および７１ＩＰＡが挙げられる。本発明者らは、７１ＩＰＡが、水から
残るマークと同様のフィルムマークを増加させることを見出した。しかし、本発明者らは
、この群における他の液体からはマークが残らないことを観察した。また、本発明者らは
、これらの液体が好適な低い毒性を有し、かつ、不燃性であるかまたは低可燃性であり、
多くの炭化水素系液体よりも安全な産業環境に統合されることを見出した。さらに、本発
明者らは、フルオロカーボン系液体が、ほとんどマークを生じず、適用されている表面材
料の漂白をほとんど引き起こさず、あるいは、表面の色もしくは光学密度または任意のフ
ィルム層のその連通における動的スイッチング率を改変することを見出した。
【００４２】
他の実施形態において、非水性液体として、３Ｍ  Ｎｏｖｅｃ（商標）−銘柄の４２０
０、３Ｍ  ＦＣ−４４３４、３Ｍ  Ｎｏｖｅｃ（商標）−銘柄の４３００、３Ｍ  ＦＣ−
４４３２、３Ｍ  Ｎｏｖｅｃ（商標）−銘柄の流体ＨＦＥ−７０００、３Ｍ  Ｎｏｖｅｃ
（商標）−銘柄の流体ＨＦＥ−７１００、３Ｍ  Ｎｏｖｅｃ（商標）−銘柄の流体ＨＦＥ
−７２００、３Ｍ  Ｎｏｖｅｃ（商標）−銘柄の流体ＨＦＥ−７５００、３Ｍ  Ｎｏｖｅ
ｃ（商標）−銘柄の流体ＨＦＥ−７１ＩＰＡ、３Ｍ  Ｆｌｕｏｒｉｎｅｒｔ（商標）−銘
柄のＦＣ−７２、３Ｍ  Ｆｌｕｏｒｉｎｅｒｔ（商標）−銘柄のＦＣ−８４、３Ｍ  Ｆｌ
ｕｏｒｉｎｅｒｔ（商標）−銘柄のＦＣ−７７、３Ｍ  Ｆｌｕｏｒｉｎｅｒｔ（商標）−
銘柄のＦＣ−３２５５、３Ｍ  Ｆｌｕｏｒｉｎｅｒｔ（商標）−銘柄のＦＣ−３２８３、
３Ｍ  Ｆｌｕｏｒｉｎｅｒｔ（商標）−銘柄のＦＣ−４０、３Ｍ  Ｆｌｕｏｒｉｎｅｒｔ
（商標）−銘柄のＦＣ−４３、３Ｍ  Ｆｌｕｏｒｉｎｅｒｔ（商標）−銘柄のＦＣ−７０
、３Ｍ  ＦＣ−４４３０、またはこれらの任意の混合物が挙げられる。例示的な実施形態
において、非水性液体として、３Ｍ  Ｎｏｖｅｃ（商標）−銘柄の４２００、３Ｍ  ＦＣ
−４４３４、３Ｍ  Ｎｏｖｅｃ（商標）−銘柄の４３００、３Ｍ  ＦＣ−４４３２、３Ｍ
Ｎｏｖｅｃ（商標）−銘柄の流体ＨＦＥ−７０００、３Ｍ  Ｎｏｖｅｃ（商標）−銘柄
の流体ＨＦＥ−７１００、３Ｍ  Ｎｏｖｅｃ（商標）−銘柄の流体ＨＦＥ−７２００、３
Ｍ  Ｎｏｖｅｃ（商標）−銘柄の流体ＨＦＥ−７５００、３Ｍ  Ｆｌｕｏｒｉｎｅｒｔ（
商標）−銘柄のＦＣ−７２、３Ｍ  Ｆｌｕｏｒｉｎｅｒｔ（商標）−銘柄のＦＣ−８４、
３Ｍ  Ｆｌｕｏｒｉｎｅｒｔ（商標）−銘柄のＦＣ−７７、３Ｍ  Ｆｌｕｏｒｉｎｅｒｔ
（商標）−銘柄のＦＣ−３２５５、３Ｍ  Ｆｌｕｏｒｉｎｅｒｔ（商標）−銘柄のＦＣ−
３２８３、３Ｍ  Ｆｌｕｏｒｉｎｅｒｔ（商標）−銘柄のＦＣ−４０、３Ｍ  Ｆｌｕｏｒ
ｉｎｅｒｔ（商標）−銘柄のＦＣ−４３、３Ｍ  Ｆｌｕｏｒｉｎｅｒｔ（商標）−銘柄の
ＦＣ−７０、３Ｍ  ＦＣ−４４３０、またはこれらの任意の混合物が挙げられる。実施形
態において、液体は、活性含量に基づいて重量基準で、約５０，０００ｐｐｍ以下または
約５０００ｐｐｍ以下のフッ化物濃度を有することができ、別の実施形態において、フッ
化物濃度は、活性含量に基づいて重量基準で、少なくとも１ｐｐｍまたは少なくとも１０
０ｐｐｍである。特定の実施形態において、かかる液体は、活性含量に基づいて重量基準
で、約１ｐｐｍ〜約５０，０００ｐｐｍまたは約１００ｐｐｍ〜約５０００ｐｐｍの範囲
のフッ化物濃度を有する。
【００４３】
別の非水性液体は、式：Ｒｆ−ＳＯ３−Ｍ＋：式中、Ｒｆは、Ｃ１〜Ｃ１２パーフルオ
ロアルキル基であり、Ｍ＋は、カチオン、Ｈ＋原子またはアンモニア基である；による組
成物であってよいかまたはこれを含有していてよいフッ化物界面活性剤を含むことができ
る。実施形態において、フッ化物界面活性剤は、式：Ｒｆ−ＳＯ２Ｎ−−Ｒ１Ｍ＋：式中
、Ｒｆは、Ｃ１〜Ｃ１２パーフルオロアルキル基であり；Ｒ１は、Ｈ、アルキル基、ヒド
ロキシアルキル基、アルキルアミンオキシド基、アルキルカルボキシレート基またはアミ
ノアルキル基であり；Ｍ＋は、カチオン、Ｈ＋原子またはアンモニア基である；による組
成物であってよいかまたはこれを含有していてよい。Ｒ１基のアルキル、ヒドロキシアル
キル、アルキルアミンオキシド、アルキルカルボキシレートまたはアミノアルキル基は、
１〜６個の炭素原子を有していてよい。ヒドロキシルアルキル基は、式−（ＣＨ２）ｘ−
ＯＨ：式中、ｘは、１〜６の整数である；を有していてよい。
【００４４】
別の非水性液体は、式：Ｒｆ−Ｑ−Ｒ１ＳＯ３−Ｍ＋：式中、Ｒｆは、Ｃ１〜Ｃ１２パ
ーフルオロアルキル基であり；Ｒ１は、式−ＣｎＨ２ｎ（ＣＨＯＨ）ｘＣｍＨ２ｍ−のア
ルキレンであり、ｎおよびｍは、独立して１〜６であり、ｘは、０〜１であり、カテナリ
ー酸または窒素基によって場合により置換されており；Ｍ＋は、カチオンであり；Ｑは、
−Ｏ−または−ＳＯ２ＮＲ２−であり；Ｒ２−は、Ｈ−、アルキル、アリール、ヒドロキ
シアルキル、アミノアルキル、またはスルホナトアルキル基であり、１つ以上のカテナリ
ー酸素または窒素ヘテロ原子を場合により含有する；による組成物であってよいかまたは
これを含有していてよいフッ化物界面活性剤を含むことができる。アルキル、アリール、
ヒドロキシアルキル、アミノアルキル、またはスルホナトアルキル基は、１〜６個の炭素
原子を有していてよい。ヒドロキシアルキル基は、式−ＣｐＨ２ｐ−ＯＨ：式中、ｐは、
１〜６の整数である；を有していてよい。アミノアルキル基は、式−ＣｐＨ２ｐ−ＮＲ３
Ｒ４：式中、ｐは、１〜６の整数であり、Ｒ３およびＲ４は、独立して、Ｈ、または１〜
６個の炭素原子を有するアルキル基である；を有していてよい。Ｒ１基は、−ＣｎＨ２ｎ
ＣＨ（ＯＨ）ＣｍＨ２ｍ−であり、ｎおよびｍは、独立して１〜６である。
【００４５】
実施形態において、非水性液体は、回収またはリサイクルされる。例えば、溶媒は、真
空もしくは常圧蒸留、サブミクロン濾過、または吸着濾過などの方法によってある一定サ
イズを超える粒子を除去するように濾過されてよい。
【００４６】
エレクトロクロミックフィルムにダメージを与えることなく粒子を除去するこの方法の
有効性を実証するために、バブルジェット（登録商標）エネルギーおよび３Ｍ  Ｎｏｖｅ
ｃ７３００を用いる平板ガラスウォッシャーが設計および構築されている。このシステム
の図を図１に示す。
【００４７】
プロセスフロー図は、粒子状デブリのパターン化および非水性洗浄のための交互の配置
を示している。洗浄工程は、粒子状物の除去によって収率および質の上昇を助けるいずれ
の箇所に挿入されてもよい。洗浄工程は、パターン化工程に続くとき、特に、図２に示す
ようにパターン化／洗浄シーケンスＢにおけるときに有用である。
【００４８】
多くの異なる態様および実施形態が可能である。これらの態様および実施形態のいくつ
かが本明細書に記載されている。当業者は、本明細書を読んだ後、これらの態様および実
施形態が単に説明的であり、本発明の範囲を限定しないことを認識する。実施形態は、以
下に列挙する項のいずれか１項以上によることができる。
【００４９】
項１．基板の表面を作製する方法であって、作製されている表面を非水性液体に曝すこ
とを含み、表面が、０．１ミクロン〜１０００ミクロンの範囲のサイズを有する粒子状材
料を含む、方法。
【００５０】
項２．基板の層をパターン化することをさらに含み、粒子状材料が、パターン化の際に
発生し、表面を曝すことが、層をパターン化した後で実施される、項１に記載の方法。
【００５１】
項３．非水性液体が、フルオロカーボン、ヒドロフルオロカーボン、または非水性界面
活性剤を含む、上記項のいずれか１項に記載の方法。
【００５２】
項４．非水性液体が、１〜１２個の炭素原子を有するパーフルオロアルキル基を有する
フルオロカーボンを含む、項３に記載の方法。
【００５３】
項５．非水性液体が、活性含量に基づいて重量基準で１ｐｐｍ〜５０，０００ｐｐｍの
範囲のフッ化物濃度を有する、項３に記載の方法。
【００５４】
項６．表面が、シリケートガラス、非シリケートガラス、結晶、アモルファス半導体、
ポリマー、コポリマー、液晶ポリマー、無機材料のフィルム、有機材料のフィルム、また
は有機材料と無機材料との複合体を含む、上記項のいずれか１項に記載の方法。
【００５５】
項７．シリケートガラスが、ソーダ石灰フロートガラスである、項６に記載の方法。
【００５６】
項８．結晶が、ケイ素、ゲルマニウム、ＩＩＩ−Ｖ半導体、例えば、ガリウムヒ素、サ
ファイア、ニオブ酸リチウム、アルカリ金属またはアルカリ土類金属のチタン酸塩、ジル
コン酸塩、バナジウム酸塩またはニオブ酸塩である、項６に記載の方法。
【００５７】
項９．表面が、エレクトロクロミックデバイス、電池、光起電デバイス、サーモクロミ
ックデバイス、液晶ディスプレイデバイス、有機発光ダイオードデバイス、または天頂双
安定デバイスの導電層である、上記項のいずれか１項に記載の方法。
【００５８】
項１０．表面が、エレクトロクロミックデバイス、電池、光起電デバイス、サーモクロ
ミックデバイス、液晶ディスプレイデバイス、有機発光ダイオードデバイス、または天頂
双安定デバイスの非導電層である、項１〜８のいずれか１項に記載の方法。
【００５９】
項１１．非水性液体が、作用する表面から粒子を取り除くのに十分な速度のストリーム
またはジェットの形態で表面に送達される、上記項のいずれか１項に記載の方法。
【００６０】
項１２．非水性液体が、材料の蒸気を表面上で凝縮し、次いで、これを流すことまたは
表面から除去することを可能にすることによって表面に送達される、項１〜１０のいずれ
か１項に記載の方法。
【００６１】
項１３．非水性液体および表面の温度が独立して制御される、上記項のいずれか１項に
記載の方法。
【００６２】
項１４．表面が、エレクトロクロミックデバイスの導電層である、項１〜９および１１
〜１３のいずれか１項に記載の方法。
【００６３】
項１５．非水性液体が、１０％未満の水、５％未満の水、１％未満の水、０．１％未満
の水、または０．０１％未満の水を含む、上記項のいずれか１項に記載の方法。
【００６４】
項１６．非水性液体が、非極性である、上記項のいずれか１項に記載の方法。
【００６５】
項１７．非水性液体が、極性である、項１〜１５のいずれか１項に記載の方法。
【００６６】
項１８．非水性液体が、０．０デバイ〜５．０デバイの範囲の極性を有する、上記項の
いずれか１項に記載の方法。
【００６７】
項１９．非水性液体が、０．０デバイ〜１．１デバイの範囲の極性を有する、項１８に
記載の方法。
【００６８】
項２０．非水性液体が、１．４デバイ〜５．０デバイの範囲の極性を有する、項１８に
記載の方法。
【００６９】
項２１．粒子状材料が、１ミクロン〜５００ミクロン、または２ミクロン〜２５０ミク
ロンの範囲のサイズを有する、上記項のいずれか１項に記載の方法。
【００７０】
項２２．エネルギーが印加され、該エネルギーが、液体の超音波撹拌、バブルジェット
（登録商標）撹拌、液体の熱的加熱、またはこれらの任意の組み合わせである、上記項の
いずれか１項に記載の方法。
【００７１】
流体がエレクトロクロミック（ＥＣ）層の表面に曝されたときにどのように挙動するか
を決定するための試験を実施した。非水性液体の曝露の一試験（試験１）において、ＥＣ
層を堆積した後にデバイス基板を水平コンベヤにおいて停止させた。いくつかの非水性液
体をＥＣ層の表面に約１ｃｍ３の量で適用し、約１０秒間、表面上でプールさせた。これ
らの液体を、注意深く測定および記録する位置に適用し、処理した正確な位置のその後の
観察を可能にした。約１０秒経過した後、空気ジェットを用いて、デバイスを横切って液
体プールをブローした。このとき、液体に関係するマークが表面において見られなかった
。次いでこの基板をさらに処理した。処理後、このデバイス（エレクトロクロミックデバ
イス）を標準の試験プロトコルに従って着色および漂白し、試験液体が適用された測定位
置を注意深くモニタリングした。
【００７２】
この実験において５つの液体を用いた：脱イオン水（対照）；３Ｍ  Ｎｏｖｅｃ（商標
）−銘柄の７３００流体；３Ｍ  Ｎｏｖｅｃ（商標）−銘柄の７２００流体；３Ｍ  Ｎｏ
ｖｅｃ（商標）−銘柄の７１００流体；および３Ｍ  Ｎｏｖｅｃ（商標）−銘柄の７１Ｉ
ＰＡ流体。試験１において、水を対照として用いることで、この特定のフィルムスタック
が水に対して特徴的な感受性を示すことを確実にし、それにより、本発明者らに、予期し
たような挙動を示すフィルムスタックを検討したことを確信させた。試験２は、対照とし
て水を用いないことを除いて試験１の繰り返しであった。試験２において、試験２の際に
水を試験しなかったため、大面積のデバイスを４つの３Ｍ  Ｎｏｖｅｃ非水性溶媒の各々
に曝した。結果を以下の表Ａに示す：
【００７３】
【表１】
2019053306.tif 000003
【００７４】
水は、元のプール位置の周囲の暗い縁部を含むまだらな明るい領域、および適用したエ
アジェットによって液体をブローした領域において暗い縁の明るいスジを残した。これら
の欠陥は、着色および漂白サイクルの種々の点において、ならびに最終の完全に着色され
た状態において現れ、これらをスイッチング速度の差、ならびに最終的な光学密度によっ
て特徴付けた。Ｎｏｖｅｃ（商標）−銘柄の７１ＩＰＡ流体は、Ｎｏｖｅｃ（商標）−銘
柄の７１００流体とイソプロパノール（ＩＰＡ）との組み合わせであり、水と非常に類似
する挙動を示したが、強いマーキングが少しだけ少なかった。他のＮｏｖｅｃ（商標）−
銘柄のフッ素化溶媒は、着色または漂白の際にエレクトロクロミックデバイスにおいて全
ての可視域でマークを残さなかった。Ｎｏｖｅｃ（商標）−銘柄の７１００流体、Ｎｏｖ
ｅｃ（商標）−銘柄の７２００流体、およびＮｏｖｅｃ（商標）−銘柄の７３００流体は
、漂白、着色、または推移における間、エレクトロクロミックデバイスの可視マーキング
を何ら示さなかった。推移による欠陥が欠失することが重要である、なぜなら、より遅い
スイッチングスピードが、洗浄流体とエレクトロクロミックデバイスとの間の相互作用の
最初の兆候であり得るからである。
【００７５】
詳細な説明全体または例における上記のアクティビティの全てが必要とされるわけでは
ないこと、特定のアクティビティの一部が必要とされない場合があること、および１つ以
上のさらなるアクティビティが、記載されているものに加えて実施されてよいことに注意
されたい。さらにまた、アクティビティが列挙されている順序は、必ずしも、これらが実
施される順序ではない。
【００７６】
利益、他の利点、および課題に対する解決手段を具体的な実施形態に関して上記に記載
した。しかし、かかる利益、他の利点、課題に対する解決手段、ならびに任意の利益、他
の利点、および解決手段を生じさせ得るまたはより顕著にし得る任意の特徴は、特許請求
の範囲のいずれかまたは全ての厳密な、必要とされる、または必須の特徴であると解釈さ
れてはならない。
【００７７】
本明細書に記載されている実施形態の仕様および図示は、種々の実施形態の構造の全体
的な理解を提供することが意図される。該仕様および図示は、本明細書に記載されている
構造または方法を用いる装置およびシステムの要素および特徴の全ての包括的かつ総合的
な記載として機能することは意図されていない。別個の実施形態が単一の実施形態におい
て組み合わされて提供されてもよく、反対に、便宜上、単一の実施形態の文脈において記
載されている種々の特徴が、別個にまたは任意のサブ組み合わせにおいて提供されてもよ
い。さらに、範囲に記述されている値への言及は、該範囲内のありとあらゆる値を含む。
多くの他の実施形態が本明細書を読んだ後にのみ当業者に明らかになる場合がある。他の
実施形態が本開示から用いられて誘導されてよく、その結果、構造的置換、論理的置換ま
たは別の変更が本開示の範囲から逸脱することなくなされてよい。したがって、本開示は
、制限的であるよりもむしろ説明的であるとみなされるべきである。
【図１】
2019053306.tif 000004
【図２】
2019053306.tif 000005
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
エレクトロクロミックデバイスであって、
基板と、
前記基板上に堆積したパターン化した第１導電層と、
前記パターン化した第１導電層の上に堆積した、エレクトロクロミック層または対電極層の一方を含む第１電極と、
前記第１電極の上に堆積したイオン伝導体層と、
前記イオン伝導体層の上に堆積した、前記エレクトロクロミック層または前記対電極層の他方を含む第２電極と、
前記第２電極の上に堆積した第２導電層と、を備え、前記エレクトロクロミック層が前記エレクトロクロミックデバイスの作製の際に非水性液体に曝された後、前記エレクトロクロミックデバイスが推移または着色の際に可視マークを含まない、デバイス。
【請求項２】
前記非水性液体が、１０％未満の水を含む、請求項１に記載のデバイス。
【請求項３】
前記非水性液体が、５％未満の水を含む、請求項１に記載のデバイス。
【請求項４】
前記非水性液体が、１％未満の水を含む、請求項１に記載のデバイス。
【請求項５】
前記非水性液体が、０．１％未満の水を含む、請求項１に記載のデバイス。
【請求項６】
前記非水性液体が、ハロゲン化液体である、請求項１に記載のデバイス。
【請求項７】
前記非水性液体が、フルオロカーボン、ヒドロフルオロカーボン、または界面活性剤を含む、請求項１に記載のデバイス。
【請求項８】
前記非水性液体が、活性含量に基づいて重量基準で１ｐｐｍから５０，０００ｐｐｍの範囲のフッ化物濃度を有する、請求項１に記載のデバイス。
【請求項９】
前記非水性液体が、Ｒｆ−ＳＯ３−Ｍ＋を含む組成物を含有するフッ化物界面活性剤を含有し、Ｒｆは、１から１２個の炭素原子を有するパーフルオロアルキル基であり、Ｍ＋は、カチオン、Ｈ＋原子またはアンモニア基である、請求項１に記載のデバイス。
【外国語明細書】
2019053306000001.pdf